(57)【要約】      （修正有）【課題】金属フタロシアニン系シアン染料を用いたインク組成物により作成される画像の室内保存性（ガス耐性）を向上させることのできるインク組成物を提供する。【解決手段】少なくとも、水と、金属フタロシアニン系シアン染料と、下記の一般式（１）及び／又はスルホ基を有するナフタレン化合物及び／又はその塩とを含んでなるインク組成物。2010174244.tif 000012【選択図】なし【特許請求の範囲】
【請求項１】
少なくとも、水と、金属フタロシアニン系シアン染料と、下記の一般式（１）及び／又は（２）で表されるスルホ基を有する芳香族化合物及び／又はその塩とを含んでなることを特徴とするインク組成物。
【化１】
2010174244.tif 000009
【化２】
2010174244.tif 000010
【請求項２】
前記金属フタロシアニン系シアン染料が、下記の式（３）で表される銅フタロシアニン系染料である、請求項１に記載のインク組成物。
【化３】
2010174244.tif 000011
【請求項３】
前記銅フタロシアニン系染料が、Ｃ．Ｉ．ダイレクトブルー８６、８７、及び／又は１９９である、請求項２に記載のインク組成物。
【請求項４】
前記金属フタロシアニン系シアン染料は、可視域（４００〜８００ｎｍ）における吸収スペクトルが波長５９０〜６５０ｎｍに最大吸収ピークを有する染料である、請求項１〜３の何れかに記載のインク組成物。
【請求項５】
前記金属フタロシアニン系シアン染料は、可視域（４００〜８００ｎｍ）における吸収スペクトルが波長５９０〜６１５ｎｍに最大吸収ピークを有する染料である、請求項１〜４の何れかに記載のインク組成物。
【請求項６】
前記金属フタロシアニン系シアン染料は、可視域（４００〜８００ｎｍ）における吸収スペクトルが波長５９０〜６０５ｎｍに最大吸収ピークを有する染料である、請求項１〜５の何れかに記載のインク組成物。
【請求項７】
前記スルホ基を有する芳香族化合物及び／又はその塩が、スルホ基を２つ以上有する、請求項１〜６の何れかに記載のインク組成物。
【請求項８】
前記スルホ基を有する芳香族化合物及び／又はその塩が、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種である、請求項７記載のインク組成物。
【請求項９】
前記スルホ基を有する芳香族化合物及び／又はその塩を、インク組成物全量に対して０．１〜１０重量％含んでなる、請求項１〜８の何れかに記載のインク組成物。
【請求項１０】
前記金属フタロシアニン系シアン染料と、前記スルホ基を有する芳香族化合物及び／又はその塩との含有比率が、１：０．１〜１：１０の範囲内にある、請求項１〜９の何れかに記載のインク組成物。
【発明の詳細な説明】
【技術分野】
【０００１】
本発明は、作成される画像の室内保存性（ガス耐性）を向上させることのできるインク組成物、詳細には、画像の変退色を効果的に防止することのできる金属フタロシアニン系シアン染料含有インク組成物に関する。
【背景技術】
【０００２】
従来から、優れたシアン色等の画像を発色させるためのインク組成物として、金属フタロシアニン系シアン染料を用いたインク組成物が広く利用されている。また、昨今、このような画像を発色させるインク組成物を、他の色を発色させるための一又は二以上のインク組成物とともに用いて画像を形成し、得られた複数色からなる画像（カラー画像）を室内等において掲示することが普及している。
【０００３】
しかし、この金属フタロシアニン系シアン染料を用いたインク組成物では、金属フタロシアニン系シアン染料が空気中に存在するオゾン、窒素酸化物や硫黄酸化物のような酸化性ガスに対する耐性、特に耐オゾン性に劣ることから、他色のインク組成物とともに複数色の画像を形成し、該画像を室内に掲示すると、該シアン染料から形成される画像が早期に変退色を起こすという問題があった。
【０００４】
このような金属フタロシアニンの変退色を防止するために、種々のインク組成物が開発されている。例えば、ＷＯ９９／５０３６３号公報には、銅フタロシアニン系シアン染料と、イミダゾール誘導体と、酸化防止剤、糖、４位に水酸基又はアミノ基を有するナフタレン−１−スルホン酸の何れかを含んでなるシアンインク組成物が、耐光性を向上させる手段として開示されている（特許文献１）。しかし、このインク組成物では、オゾンガスの耐性については評価されておらず、また、使用成分の分子内に水酸基、アミノ基があり、これに起因して、窒素酸化物（ＮＯｘガス）により画像が緑変又は黒変現象を起こすという問題がある。
【先行技術文献】
【特許文献】
【０００５】
【特許文献１】ＷＯ９９／５０３６３号公報
【発明の概要】
【発明が解決しようとする課題】
【０００６】
従って、本発明の目的は、金属フタロシアニン系シアン染料を用いたインク組成物により作成される画像の室内保存性（ガス耐性）を向上させることのできるインク組成物を提供することにある。
【課題を解決するための手段】
【０００７】
本発明者等は、鋭意研究した結果、金属フタロシアニン系シアン染料とともに、特定成分を含有させたインク組成物が、前記目的を達成し得ることの知見を得た。
【０００８】
本発明は、前記知見に基づきなされたもので、「１」少なくとも、水と、金属フタロシアニン系シアン染料と、下記の一般式（１）及び／又は（２）で表されるスルホ基を有する芳香族化合物及び／又はその塩とを含んでなることを特徴とするインク組成物を提供するものである。
【化１】
2010174244.tif 000002
【化２】
2010174244.tif 000003
また、本発明は、「２」前記金属フタロシアニン系シアン染料が、下記の式（３）で表される銅フタロシアニン系染料である「１」に記載のインク組成物。：
【化３】
2010174244.tif 000004
「３」前記銅フタロシアニン系染料が、Ｃ．Ｉ．ダイレクトブルー８６、８７、及び／又は１９９である「２」に記載のインク組成物。：「４」前記金属フタロシアニン系シアン染料は、可視域（４００〜８００ｎｍ）における吸収スペクトルが波長５９０〜６５０ｎｍに最大吸収ピークを有する染料である「１」〜「３」の何れかに記載のインク組成物。：「５」前記金属フタロシアニン系シアン染料は、可視域（４００〜８００ｎｍ）における吸収スペクトルが波長５９０〜６１５ｎｍに最大吸収ピークを有する染料である「１」〜「４」の何れかに記載のインク組成物。：「６」前記金属フタロシアニン系シアン染料は、可視域（４００〜８００ｎｍ）における吸収スペクトルが波長５９０〜６０５ｎｍに最大吸収ピークを有する染料である「１」〜「５」の何れかに記載のインク組成物。：「７」前記スルホ基を有する芳香族化合物及び／又はその塩が、スルホ基を２つ以上有する「１」〜「６」の何れかに記載のインク組成物。：「８」前記スルホ基を有する芳香族化合物及び／又はその塩が、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種である「７」記載のインク組成物。：「９」前記前記スルホ基を有する芳香族化合物の塩が、アルカリ金属塩である、請求項１〜８の何れかに記載のインク組成物。：「１０」前記スルホ基を有する芳香族化合物及び／又はその塩を、インク組成物全量に対して０．１〜１０重量％含んでなる「１」〜「９」の何れかに記載のインク組成物。：「１１」前記金属フタロシアニン系シアン染料と、前記スルホ基を有する芳香族化合物及び／又はその塩との含有比率が、１：０．１〜１：１０の範囲内にある「１」〜「１０」の何れかに記載のインク組成物。：「１２」更に、ノニオン系界面活性剤を含んでなる「１」〜「１１」の何れかに記載のインク組成物。：「１３」前記ノニオン系界面活性剤が、アセチレングリコール系界面活性剤である「１２」記載のインク組成物。：「１４」前記ノニオン系界面活性剤をインク組成物全量に対して０．１〜５重量％含んでなる「１２」又は「１３」に記載のインク組成物。：「１５」更に、浸透促進剤を含んでなる「１」〜「１４」の何れかに記載のインク組成物。：「１６」前記浸透促進剤が、グリコールエーテル類である「１５」に記載のインク組成物。：「１７」２０℃におけるインク組成物のｐＨが、８．０〜１０．５である「１」〜「１６」の何れかに記載のインク組成物。：「１８」インクジェット記録方法において用いられる「１」〜「１７」の何れかに記載のインク組成物。：「１９」前記インクジェット記録方法が、電歪素子の機械的変形によりインク滴を形成するインクジェットヘッドを用いた記録方法である「１８」に記載のインク組成物。：「２０」「１」〜「１９」の何れかに記載のインク組成物を少なくとも備えることを特徴とするインクカートリッジ。：「２１」インク組成物の液滴を吐出し、該液滴を記録媒体に付着させて記録を行うインクジェット記録方法であって、インク組成物として「１」〜「１９」の何れかに記載のインク組成物を使用することを特徴とするインクジェット記録方法。：「２２」「１」〜「１９」の何れかに記載のインク組成物を用いて記録されたことを特徴とする記録物。：をそれぞれ提供するものである。
【０００９】
以下、本発明のインク組成物について、その好ましい実施形態に基づき詳細に説明する。
【００１０】
本発明のインク組成物は、既述の通り、少なくとも、水と、金属フタロシアニン系シアン染料と、前記の一般式（１）及び／又は（２）で表されるスルホ基を有する芳香族化合物及び／又はその塩とを含んでなることを特徴とする。
【００１１】
本発明のインク組成物は、かかる構成からなるものであるため、シアン画像の早期の退色を効果的に防止することができ、延いてはこれにより作成される画像の室内保存性（ガス耐性）を向上させることができる。
【００１２】
本発明のインク組成物は、水又は、水と水溶性有機溶剤からなる水性媒体中に、少なくとも、金属フタロシアニン系シアン染料と、前記の一般式（１）及び／又は（２）で表されるスルホ基を有する芳香族化合物及び／又はその塩を含有し、必要に応じ、保湿剤、粘度調整剤、ｐＨ調整剤やその他の添加剤を含んでなることができる。
【００１３】
本発明のインク組成物で使用されるシアン染料は、金属フタロシアニン系シアン染料である限り特に限定されるものではないが、特に銅フタロシアニン系染料において、より改善効果が得られるものである。
【００１４】
銅フタロシアニン系染料としては、例えば、前記の式（３）で表わされる染料が挙げられる。
【００１５】
具体的には、格段の改善効果が得られる点で、Ｃ．Ｉ．ダイレクトブルー８６，８７，１９９等が挙げられる。
【００１６】
これらの染料は、単独であるいは併用して用いることも可能であり、更に上記に示した以外の染料と併用して用いることもできる。
【００１７】
また、金属フタロシアニン系シアン染料として、可視域（４００〜８００ｎｍ）における吸収スペクトルが波長５９０〜６５０ｎｍ、特に５９０〜６１５ｎｍ、とりわけ５９０〜６０５ｎｍに最大吸収ピークを有する染料を使用することが耐オゾン性能力向上の点で好ましい。
【００１８】
金属フタロシアニン系シアン染料の含有量は、染料の種類、溶媒成分の種類等により適宜決定されるが、インク組成物全重量に対し、好ましくは０．１〜１０重量％、更に好ましくは０．５〜５重量％の範囲である。０．１重量％以上とすることで、記録媒体上での発色性又は画像濃度を確保でき、１０重量％以下とすることで、インク組成物の粘度調整が容易となり吐出信頼性や目詰まり性等の特性が容易に確保できる。
【００１９】
本発明のインク組成物においては、上記の金属フタロシアニン系シアン染料を含有したインク組成物を用いてベタ印刷した場合に見られる変退色（金属フタロシアニン系シアン染料が耐ガス性、特に耐オゾン性に劣ることに起因すると考えられる現象）を弱める、もしくは無くするために、前記一般式（１）及び／又は（２）で表されるスルホ基を有する芳香族化合物及び／又はその塩を少なくとも１種含有する。
【００２０】
本発明は、かかる一般式（１）及び／又は（２）で表されるスルホ基を有する芳香族化合物及び／又はその塩を、金属フタロシアニン系シアン染料と組み合わせて使用することにより、ＮＯｘガスに由来する緑変・黒変現象を起こすことなく、オゾンガスに由来する画像の変退色を抑止し、画像の耐退色性を飛躍的に向上させたものである。
【００２１】
また、本発明においては、水と前記金属フタロシアニン系シアン染料と前記スルホ基を有する芳香族化合物又はその塩を少なくとも１種含有するインク組成物であれば、シアンインク組成物は勿論のこと、例えば、ブラックインク組成物等のシアンとは異なる色のインク組成物であっても、ベタ印刷した場合に見られる変退色を効果的に防止することができる。これら各種のインク組成物を作製するためには、従来公知の他の染料と併用することができる。
【００２２】
一般式（１）及び／又は（２）で表されるスルホ基を有する芳香族化合物及び／又はその塩としては、分子構造中にスルホ基を少なくとも１つ有する芳香族化合物又はその塩であればいかなるものでも良いが、スルホ基を２つ以上有するもの、特に、１，３−ベンゼンジスルホン酸、ナフタレン−１，５−ジスルホン酸、ナフタレン−１，６−ジスルホン酸、ナフタレン−２，６−ジスルホン酸、ナフタレン−２，７−ジスルホン酸、ナフタレン−１，３，６−トリスルホン酸、及びそれらの塩からなる群より選択される少なくとも１種が、得られる画像の耐オゾン性の改善の点で好ましい。
【００２３】
前記スルホ基を有する芳香族化合物の塩は、塩の形で添加され、インク組成物中に含有されることも可能であり、また、該スルホ基を有する芳香族化合物と塩基とが別々に添加され、インク組成物中に含有されることも可能である。このような塩としては、その構成する対イオンに特に限定されず、例えば、金属塩やアンモニウム塩等が挙げられるが、特にアルカリ金属塩が好ましく、具体的には、ナトリウム塩、リチウム塩、カリウム塩等が挙げられる。
【００２４】
前記スルホ基を有する芳香族化合物及び／又はその塩の含有量は、該スルホ基を有する芳香族化合物及び／又はその塩の種類、染料の種類、溶媒成分の種類等により適宜決定されるが、インク組成物全重量に対し、好ましくは０．１〜１０重量％、更に好ましくは０．５〜１０重量％の範囲である。
【００２５】
本発明のインク組成物においては、前記金属フタロシアニン系シアン染料と、前記スルホ基を有する芳香族化合物及び／又はその塩との含有比率は、効果的に耐ガス性を向上し且つインクの信頼性を確保する点で、１：０．１〜１：１０、特に、１：０．２〜１：５の範囲内にあることが好ましい。
【００２６】
所定の染料およびスルホ基を有する芳香族化合物及び／又はその塩の量を安定して溶解させるためには、インク組成物のｐＨ（２０℃）は８．０以上であることが好ましい。また、インク組成物が接する各種部材との耐材料性を考慮すると、インク組成物のｐＨは１０．５以下であることが好ましい。これらの事項をよりよく両立させるためには、インク組成物のｐＨを８．０〜１０．５、特に８. ５〜１０．０に調整することがより好ましい。
【００２７】
本発明のインク組成物は、さらに蒸気圧が純水よりも小さい水溶性有機溶剤及び／又は糖類から選ばれる保湿剤を含むことができる。
【００２８】
保湿剤を含むことにより、インクジェット記録方式において、水分の蒸発を抑制してインクを保湿することができる。また、水溶性有機溶剤であれば、吐出安定性を向上させたり、インク特性を変化させることなく粘度を容易に変更することができる。
【００２９】
水溶性有機溶剤は、溶質を溶解する能力を持つ媒体を指しており、有機性で蒸気圧が水より小さい水溶性の溶媒から選ばれる。具体的には、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が望ましい。
【００３０】
また、糖類としては、マルチトール、ソルビトール、グルコノラクトン、マルトース等が好ましい。
【００３１】
保湿剤は、インク組成物全量に対して、好ましくは５〜５０重量％、より好ましくは５〜３０重量％、さらに好ましくは５〜２０重量％の範囲で添加される。５重量％以上であれば、保湿性が得られ、また、５０重量％以下であれば、インクジェット記録に用いられる粘度に調整しやすい。
【００３２】
また、本発明のインク組成物には、溶剤として含窒素系有機溶剤を含んでなることが好ましい。含窒素系有機溶剤としては、１，３−ジメチル−２−イミダゾリジノン，２−ピロリドン，Ｎ−メチル−２−ピロリドン，ε−カプロラクタム等が挙げられ、中でも、２−ピロリドンが好適に用いられることができる。それらは、単独または２種以上併用して用いられることもできる。
【００３３】
その含有量は、０．５〜１０重量％が好ましく、さらに好ましくは１〜５重量％である。その含有量を、０．５重量％以上とすることで、添加することによる本発明の色材の溶解性向上を図ることができ、１０重量％以下とすることで、インク組成物が接する各種部材との耐材料性を悪化させることがない。
【００３４】
また、本発明のインク組成物には、インクの速やかな定着(浸透性) を得ると同時に、１ドットの真円度を保つのに効果的な添加剤として、ノニオン系界面活性剤を含むことが好ましい。
【００３５】
本発明に用いることのできるノニオン系界面活性剤としては、例えば、アセチレングリコール系界面活性剤が挙げられる。アセチレングリコール系界面活性剤として、具体的には、サーフィノール４６５、サーフィノール１０４（以上、Air Products and Chemicals Inc. 製）、オルフィンＥ１０１０、オルフィンＰＤ００１、オルフィンＳＴＧ（以上、日信化学工業(株)製、商品名）等が挙げられる。その添加量は好ましくは０．１〜５重量％、更に好ましくは０．５〜２重量％である。添加量を０．１重量％以上とすることで、十分な浸透性を得ることができ、また、５重量％以下とすることで、画像のにじみの発生を防止し易い。
【００３６】
本発明のインク組成物は、さらに、浸透性を向上できる点で、浸透促進剤を含んでなることが好ましい。該浸透促進剤として、グリコールエーテル類を添加することにより、より浸透性が増すとともに、カラー印刷を行った場合の隣合うカラーインクとの境界のブリードが減少し、非常に鮮明な画像を得ることができる。
【００３７】
グリコールエーテル類としては、エチレングリコールモノブチルエーテル、ジエチレングリコールモノブチルエーテル、トリエチレングリコールモノエチルエーテル、プロピレングリコールモノメチルエーテル、ジプロピレングリコールモノエチルエーテル、プロピレングリコールモノブチルエーテル、ジプロピレングリコールモノブチルエーテル、トリエチレングリコールモノブチルエーテル等が挙げられる。その添加量は３〜３０重量％、好ましくは５〜１５重量％である。添加量が３重量％未満であると、ブリード防止の効果が得られないおそれがある。また、３０重量％を越えると画像ににじみが発生するばかりか、油状分離が起きるためにこれらのグリコールエーテル類の溶解助剤が必要となり、それに伴ってインクの粘度が上昇し、インクジェットヘッドでは吐出が難しくなる。
【００３８】
さらに、本発明のインク組成物には、必要に応じて、トリエタノールアミンやアルカリ金属の水酸化物等のｐＨ調整剤、尿素およびその誘導体等のヒドロトロピー剤、アルギン酸ナトリウム等の水溶性ポリマー、水溶性樹脂、フッ素系界面活性剤、防カビ剤、防錆剤、防腐剤等が添加されてもよい。
【００３９】
本発明のインク組成物の調製方法としては、たとえば、各成分を十分混合溶解し、孔径０．８μｍのメンブランフィルターで加圧濾過したのち、真空ポンプを用いて脱気処理して調製する方法などがある。
【００４０】
本発明はまた、前述したインク組成物を少なくとも備えるインクカートリッジを提供することができる。本発明のインクカートリッジによれば、形成画像の室内保存性（ガス耐性）を向上させることができ、画像の早期の変退色を効果的に防止することができるインクの運搬等、取り扱いの容易化を可能とする。
【００４１】
次に、上述のインク組成物を用いた本発明の記録方法について説明する。本発明の記録方法はインク組成物を微細孔から液滴として吐出させ、該液滴を記録媒体に付着させて記録を行うインクジェット記録方式がとりわけ好適に使用できるが、一般の筆記具用、記録計、ペンプロッター等の用途にも使用できることは言うまでもない。
【００４２】
インクジェット記録方式としては、従来公知の方式はいずれも使用でき、特に圧電素子の振動を利用して液滴を吐出させる方法（電歪素子の機械的変形によりインク滴を形成するインクジェットヘッドを用いた記録方法）や熱エネルギーを利用する方法においては優れた画像記録を行うことが可能である。
【００４３】
また、本発明の記録物は、上述のインク組成物を用いて記録されたもので、画像の室内保存性（ガス耐性）に優れたものであり、早期の変退色を生じることがない。
【発明の効果】
【００４４】
本発明のインク組成物は、得られる画像の室内保存性（ガス耐性）を向上させることができ、画像の早期の変退色を効果的に防止することができるという優れた効果を奏する。
【図面の簡単な説明】
【００４５】
【図１】本発明に係る望ましい第１の態様のインク組成物に含有される染料（Ｃ．Ｉ．ダイレクトブルー１９９）（＊１）の分光特性（吸収波長）を示す図である。
【図２】本発明に係る望ましい第２の態様のインク組成物に含有される染料（Ｃ．Ｉ．ダイレクトブルー８６）（＊４）の分光特性（吸収波長）を示す図である。
【発明を実施するための形態】
【００４６】
以下に、本発明の実施例及び比較例を挙げて、本発明をより具体的に説明するが、本発明は、斯かる実施例により何等制限されるものではない。
（発明の望ましい第１の態様）
［実施例１〜８及び比較例１〜６］
実施例１〜８及び比較例１〜６のインク組成物を、表１に示す配合割合で各成分を混合して溶解させ、孔径１μｍのメンブランフィルターにて加圧濾過を行なって、各インク組成物を調製した。
【００４７】
【表１】
2010174244.tif 000005
なお、表１中に示すインク組成物の各成分はインク組成物全量に対する各成分の重量％を示し、残量は水である。
【００４８】
上記の実施例１〜８及び比較例１〜６に記載のインク組成物を、インクジェットプリンタＥＭ９３０Ｃ（セイコーエプソン株式会社製）を用いて、これの専用カートリッジ（Ｃｙａｎ室）に充填して、インクジェット専用記録媒体（ＰＭ写真用紙：セイコーエプソン株式会社製）に印字し、以下の各評価を行なった。
《耐オゾン性評価》
【００４９】
上記のカートリッジを用い、ＯＤ(Optical Density)が、０．９〜１．１の範囲に入るように印加Dutyを調整して印刷を行って得られた印刷物を、オゾンウエザーメーターＯＭＳ−Ｈ型（商品名、（株）スガ試験機製）を用い、２４℃、相対湿度６０％ＲＨ、オゾン濃度１０ｐｐｍの条件下にて、印刷物を所定時間（６，１２時間）曝露した。
【００５０】
曝露後、それぞれの印刷物のＯＤを、濃度計（Spectrolino：Gretag社製）を用いて測定し、次式により光学濃度残存率（ＲＯＤ）を求め、下記判定基準により、評価した。
【００５１】
ＲＯＤ（％）＝（Ｄ／Ｄ0）×１００
Ｄ：曝露試験後のＯＤ
Ｄ0：曝露試験前のＯＤ
（但し、測定条件は、Filter：Red，光源：D50，視野角：２度）
［判定基準］
評価Ａ：ＲＯＤが９０％以上
評価Ｂ：ＲＯＤが８０％以上９０％未満
評価Ｃ：ＲＯＤが７０％以上８０％未満
評価Ｄ：ＲＯＤが７０％以下
《耐窒素酸化物性の評価》
実施例１〜８及び比較例１〜６のインク組成物を充填した上記のカートリッジを用い、ＯＤ（Optical Density）が、０．９〜１．１の範囲に入るようにＤｕｔｙを調整して得られた印刷物を、ガス腐食試験機ＧＳ−ＵＶ型（商品名、（株）スガ試験機製）を用い、２４℃、相対湿度６０％ＲＨ、二酸化窒素濃度１０ｐｐｍの条件下にて、印刷物を所定時間（６、１２時間）曝露した。
【００５２】
曝露後、それぞれの印刷物のＣＩＥ−Ｌ＊ａ＊ｂ＊座標を、濃度計（Spectrolino：Gretag社製）を用いて測定し、次式により色差（ΔＥ）を求め、下記の判定基準により評価した。
【００５３】
ΔＥ＝[（Ｌ*−Ｌ0*）2＋（ａ*−ａ0*）2＋（ｂ*−ｂ0*）2]  1/2
Ｌ*、ａ*、ｂ*  ：曝露試験後の各座標値
Ｌ0*、ａ0*、ｂ0*：曝露試験前の各座標値
［判定基準］
評価Ａ：ΔＥが３未満
評価Ｂ：ΔＥが３以上１０未満
評価Ｃ：ΔＥが１０以上２０未満
評価Ｄ：ΔＥが２０以上
《耐目詰り性》
インクをインクジェットプリンタＥＭ−９３０Ｃ（セイコーエプソン株式会社製）に充填し、１０分間連続して印刷し、ノズルからインクが吐出していることを確認後、印字を停止した。ヘッドにキャップをせずにプリンタを、実施例１〜８及び比較例１〜６の各インク組成物について４０℃、２５％ＲＨの環境に２週間放置した。放置後、ノズルのクリーニング操作を行い、その後印字を行った。カスレ、抜けなどの不良印字がなく、初期と同等の印字が可能となるまでのクリーニング操作の回数で、そのインクの目詰まり特性を評価した。
［判定基準］
評価Ａ：１〜５回のクリーニング操作で初期と同等の印字が得られる場合
評価Ｂ：６〜１０回のクリーニング操作で初期と同等の印字が得られる場合
評価Ｃ：１１〜１５回のクリーニング操作で初期と同等の印字が得られる場合
評価Ｄ：１６回以上のクリーニング操作によっても初期と同等の印字は不可能
得られた評価結果を表２に示す。
【００５４】
【表２】
2010174244.tif 000006
（発明の望ましい第２の態様）
［実施例９〜１３及び比較例７〜９］
実施例９〜１３及び比較例７〜９のインク組成物を、表３に示す配合割合で各成分を混合して溶解させ、孔径１μｍのメンブランフィルターにて加圧濾過を行って、各インク組成物を調製した。
【００５５】
【表３】
2010174244.tif 000007
なお、表３中に示すインク組成物の各成分はインク組成物全量に対する各成分の重量％を示し、残量は水である。
【００５６】
上記の実施例９〜１３及び比較例７〜９に記載のインク組成物を、望ましい第１の態様と同様の方法にて印刷を行い、以下の各評価を行った。
≪耐オゾン性の試験≫
オゾン濃度を２ｐｐｍとした以外は、望ましい第１の態様と同様の方法にて、オゾン曝露を行った。
【００５７】
曝露後、それぞれの印刷物のＯＤを、濃度計（Spectrolino：Gretag社製）を用いて測定し、光学濃度残存率（ＲＯＤ）を求め、下記判定基準により、評価した。
［判定基準］
評価Ａ：ＲＯＤが９０％以上
評価Ｂ：ＲＯＤが８０％以上９０％未満
評価Ｃ：ＲＯＤが７０％以上８０％未満
評価Ｄ：ＲＯＤが７０％以下
≪窒素酸化物性の試験≫
実施例９〜１３及び比較例７〜９のインク組成物について、望ましい第１の態様と同様の方法にて、二酸化窒素曝露を行った。
【００５８】
曝露後、それぞれの印刷物のＣＩＥ−Ｌ*ａ*ｂ*座標を、濃度計（Spectrolino：Gretag社製）を用いて測定し、色差（ΔＥ）を求め、下記の判定基準により評価した。
［判定基準］
評価Ａ：ΔＥが３未満
評価Ｂ：ΔＥが３以上１０未満
評価Ｃ：ΔＥが１０以上２０未満
評価Ｄ：ΔＥが２０以上
≪耐目詰り性≫
望ましい第１の態様と同様の方法にて、実施例９〜１３及び比較例７〜９の各インク組成物について耐目詰まり性の試験を行い、その回復性を以下の判定基準により評価した。
［判定基準］
評価Ａ：１〜５回のクリーニング操作で初期と同等の印字が得られる場合
評価Ｂ：６〜１０回のクリーニング操作で初期と同等の印字が得られる場合
評価Ｃ：１１〜１５回のクリーニング操作で初期と同等の印字が得られる場合
評価Ｄ：１６回以上のクリーニング操作によっても初期と同等の印字は不可能
得られた評価結果を表４に示す。
【００５９】
【表４】
2010174244.tif 000008
【産業上の利用可能性】
【００６０】
本発明は、金属フタロシアニン系シアン染料を用いたインク組成物であって、形成画像の室内保存性（ガス耐性）を向上させることができ、更には画像の早期の変退色を効果的に防止することができるインク組成物、並びにこれを用いたインクジェット記録方法及び記録物として、産業上の利用可能性を有する。
【図１】
2010174244.tif 000013
【図２】
2010174244.tif 000014